(57)【特許請求の範囲】
【請求項１】
ポリスルホン系ポリマー及びポリエチレングリコールからなる中空糸膜であって、
前記中空糸膜の製膜溶液は、
前記ポリスルホン系ポリマーの重量平均分子量をＭｗ１、前記ポリエチレングリコールの重量平均分子量をＭｗ２とした時の、Ｍｗ１／Ｍｗ２の値は０．６０〜６．００の範囲であり、
前記ポリスルホン系ポリマーの重量をＷ１とし、前記ポリエチレングリコールの重量をＷ２とした時の、Ｗ２／Ｗ１の値は１．２〜２．２の範囲であり、
前記製膜溶液をノズルより内部凝固液とともに空走部分に吐出した後、凝固液中に導いて前記中空糸膜を形成し、空走部分の中心温度をＴａｇ、製膜溶液の凝固点をＴｃとしたとき、＋５０℃＞Ｔａｇ−Ｔｃ＞−２０℃の範囲であり、
０．１重量％の過酸化水素水であって、当該過酸化水素水の量を前記中空糸膜５重量％に対し、９５重量％になるように調整し、当該過酸化水素水に２５℃で１２時間浸漬した後、流水中で２４時間洗浄を行った後のポリエチレングリコールの残存量が、ポリマー全量の０．８〜９．８重量％であることを特徴とする、親水化ポリスルホン系中空糸膜。
【請求項２】
破断強度が３ＭＰａ以上であって、２５０ｍｇ/１０００ｍｌのＢＳＡ溶液を平均ろ過  圧５０ｋＰａ、線速度１ｍ/ｓｅｃで内圧クロスフローろ過した時、９０分ろ過後の透  水保持率が５５%以上であることを特徴とする、請求項１に記載の親水化ポリスルホン  系中空糸膜。
【発明の詳細な説明】
【技術分野】
【０００１】
本発明は、強酸化剤による殺菌処理が必要な抗体・酵素などの各種医薬品の分離・精製用分離膜として優れたポリスルホン系中空糸膜に関するものである。
【背景技術】
【０００２】
ポリスルホン系ポリマーからなる分離膜は、その耐熱性、耐薬品性及び耐γ線性などの点より、滅菌操作が必要となる各種医薬品の精製工程などに用いられてきた。ところが、ポリスルホン系ポリマーは疎水性である為に疎水性物質による汚染が起きやすく、各種医薬品の精製工程において有用物質の回収率の低下を引き起こすことがあった。
【０００３】
有用物質がタンパク質の場合には、一般的に分子量が大きいほど、その疎水性が強くなるため、例えば分子量が約１６万である抗体などは特に膜へ吸着しやすい。その為、抗体に代表されるようなタンパク質のポリスルホン系膜への吸着を抑制する手段として、ポリスルホン系ポリマー膜に親水性を付与する、いわゆる親水化技術に関して様々な方法がこれまで提案されてきた。例えば、親水性ポリマーであるポリビニルピロリドンを適正量含有させることにより、ポリスルホン系膜へ親水性を与え、それにより膜の汚れを抑制する方法が特公平２−１８６９５号公報（特許文献１）、特開昭６１−２３８８３４号公報（特許文献２）、特開昭６３−９９３２５号公報（特許文献３）、特開平６−２９６６８６号公報に（特許文献４）等に開示されている。また、親水性ポリマーセグメントと疎水性ポリマーセグメントからなるグラフトまたはブロックコポリマーをブレンドすることによりポリスルホン系膜の汚れを抑制する方法が特開昭６２−２０１６０３号公報（特許文献５）、特開昭６３−７７９４１号公報（特許文献６）、特開昭６３−２５８６０３号公報（特許文献７）、特開平２−２８６２号公報（特許文献８）、及び特開平２−１６００２６号公報に（特許文献９）が開示されている。さらに、特許文献９には、ポリスルホンにスルホン化ポリスルホンをブレンドすることによりポリスルホン系膜の汚れを抑制する方法についても記載されている。
【０００４】
しかし、従来の親水化技術では、酸化剤などによる薬品洗浄を施すことによって親水性ポリマーが分解されやすいという問題があった。例えば、一般に抗体や酵素等の医薬品の分離膜による精製工程では、雑菌の繁殖を防ぐために、分離膜の殺菌処理が必須となる。殺菌処理には通常、膜面付着物の分解・洗浄効果の高い次亜塩素酸ソーダ、塩素、過酸化水素等の酸化性殺菌剤が用いられる。そのため、従来の親水化技術を用いて製造されたポリスルホン系中空糸膜では、殺菌処理によって親水性ポリマーが分解され、タンパク質の吸着抑制能力が失われることがあった。
【０００５】
一方、分離膜として用いられる中空糸膜には適度な機械的強度が必要とされるところ、親水性ポリマーの量が多いと、機械的強度が低下する傾向がある。
【特許文献１】特公平２−１８６９５号公報
【特許文献２】特開昭６１−２３８８３４号公報
【特許文献３】特開昭６３−９９３２５号公報
【特許文献４】特開平６−２９６６８６号公報
【特許文献５】特開昭６２−２０１６０３号公報
【特許文献６】特開昭６３−７７９４１号公報
【特許文献７】特開昭６３−２５８６０３号公報
【特許文献８】特開平２−２８６２号公報
【特許文献９】特開平２−１６００２６号公報
【発明の概要】
【発明が解決しようとする課題】
【０００６】
本発明は、上記従来技術に鑑みて、強酸化剤で酸化処理等を行った後も、タンパク質の吸着を抑制できる十分な親水性を保持し、且つ機械的強度にも優れたポリスルホン系中空糸膜を提供することを目的とする。
【課題を解決するための手段】
【０００７】
本発明者らは、上記の目的を達成すべく鋭意研究を行った結果、強酸化剤による酸化処理を行った後の親水性ポリマーの残存量を所定の範囲とすれば、親水性が十分に保持され、且つ機械的強度にも優れたポリスルホン系中空糸膜が得られること、また、かかるポリスルホン系中空糸膜は、材料となるポリスルホン系ポリマーと親水性ポリマーの重量平均分子量の比、及び製膜溶液中における重量の比を所定の範囲とし、製膜溶液を吐出するノズル直下の空走部分の中心温度を製膜溶液の凝固点に対して所定の範囲内とすることによって得られることを見出し、本発明を完成するに至った。
【０００８】
即ち、本発明に係る耐酸化性親水化ポリスルホン系中空糸膜は、ポリスルホン系ポリマー及び親水性ポリマーを主成分とし、強酸化剤により酸化処理を行った後の親水性ポリマーの残存量が、ポリマー全量の０．８〜９．８重量％であることを特徴とする。ここで、ポリマー全量とは、ポリスルホン系ポリマーと親水性ポリマーの合計の量を意味する。
【０００９】
強酸化剤による酸化処理の後の親水性ポリマーの残存量が０．８〜９．８重量％の範囲であれば、十分なタンパク質吸着抑制効果を得られるとともに、機械的強度にも優れた耐酸化性親水化ポリスルホン系中空糸膜となる。
【００１０】
このような耐酸化性親水化ポリスルホン系中空糸膜は、ポリスルホン系ポリマー及び親水性ポリマーを含む製膜原液をチューブインオリフィス型ノズルより内部凝固液とともに空走部分に吐出した後、凝固液中に導いて中空糸状の分離膜を形成する乾湿式法による製膜工程を含み、前記ポリスルホン系ポリマー及び親水性ポリマーの重量平均分子量をそれぞれＭｗ１、Ｍｗ２としたとき、Ｍｗ１／Ｍｗ２の値が０．６〜６．０の範囲にあり、前記製膜溶液が、前記ポリスルホン系ポリマー、前記親水性ポリマー、及び共通溶媒からなり、該ポリスルホン系ポリマー及び該親水性ポリマーの重量をそれぞれＷ１、Ｗ２としたとき、Ｗ２／Ｗ１の値が、１．２〜２．２の範囲であり、前記製膜溶液の凝固点をＴｃ、前記ノズル直下の空走部分の中心温度をＴａｇとしたとき、＋５０℃＞Ｔａｇ−Ｔｃ＞−２０℃の範囲にあることを特徴とする、製造方法によって製造することができる。
【発明の効果】
【００１１】
本発明によれば、強酸化剤による処理を行っても十分な親水性を保持し、タンパク質等の疎水性物質に対する吸着抑制効果も維持される耐酸化性親水化ポリスルホン系中空糸膜を得ることができる。
【図面の簡単な説明】
【００１２】
【図１】空走部分の中心温度の測定位置を説明する説明図である。
【図２】チューブインオリフィス型ノズルの構成を示す概略図である。
【発明を実施するための形態】
【００１３】
以下、本発明を詳細に説明する。
【００１４】
本発明で云うポリスルホン系ポリマーとは、スルホン結合を有する高分子化合物の総称であり特に制限されるものではないが、例えば、下記式（１）〜式（５）のいずれかで示されるポリスルホン系ポリマーが広く市販されており、これらを本発明に用いることができる。特に、式（１）で示す化学構造を持つポリスルホン系ポリマーは、例えばSolvay Advanced Polymers社より「ＵＤＥＬ」の商品名で市販されており、重合度等によって幾つかの種類が存在するが、いずれを用いることもできる。
【００１５】
【化１】
0005398084.tif 000002
本発明で云う親水性高分子とは、親水性基を持つ高分子化合物の総称であり、例えばポリビニルピロリドン、ポリアルキレンオキシド類（例えばポリエチレングリコール、ポリエチレンオキシド等）、ポリビニルアルコール、ポリ酢酸ビニル、ポリアクリル酸、ポリアクリルアミド、ポリビニルアミン、ポリスチレンスルホン酸等を挙げることができるが、これらの親水性高分子には、各種の分子量を持つものや置換基を導入したもの等も同様に用いることができる。中でも両性物質であるタンパク質の吸着抑制の点から、中性親水基である水酸基を持つポリアルキレンオキシド類（例えばポリエチレングリコール、ポリエチレンオキシド等）、ポリビニルアルコールが好ましく、更にはポリスルホンポリマーとの相溶性に優れるポリアルキレンオキシド類が特に好ましい。
【００１６】
本発明に係る耐酸化性親水化ポリスルホン系中空糸膜は、強酸化剤により酸化処理を行った後も、親水性ポリマーが、ポリマー全量に対して、０．８〜９．８重量％残存する。ここで、強酸化剤による酸化処理としては、例えば、殺菌を目的とした酸化処理が挙げられ、強酸化剤としては、次亜塩素酸ソーダ、塩素、過酸化水素、オゾン等の殺菌剤が一般的であり特に限定されない。尚、殺菌を目的とした酸化処理においては、安全性の高い過酸化水素が好ましい。過酸化水素は強い酸化力がある上、カタラーゼや二酸化マンガンなどの触媒により容易に水と酸素というヒトには全く無害な物質に分解される。
【００１７】
強酸化剤による処理時間の条件は強酸が０．０１％〜１．００％の範囲では２０℃〜３０℃で６時間〜１２時間である。酸化処理後の親水性ポリマーの残存量が多いほどタンパク吸着抑制効果が高くなるが、その反面中空糸膜の機械的強度が低下してしまう。逆に、０．８％未満になると十分なタンパク質吸着抑制が発揮できない。
【００１８】
その為、酸化処理後の親水性ポリマーの残存量は強酸化剤による酸化処理後の中空糸膜のポリマー全量（ポリスルホン系ポリマー＋親水性ポリマー）の０．８重量％〜９．８重量％の範囲である必要があり、好ましくは１．２重量％〜８．８重量％、更に好ましくは１．５重量％〜６．８重量％の範囲である。
【００１９】
次に、本発明の耐酸化性親水化ポリスルホン系中空糸膜の製造方法について説明する。
【００２０】
本発明に係る対酸化性親水化ポリスルホン系中空糸膜の製造方法は、ポリスルホン系ポリマー及び親水性ポリマーを含む製膜溶液をチューブインオリフィス型ノズルより内部凝固液とともに空走部分に吐出した後、凝固液中に導いて中空糸膜を形成する乾湿式法による製膜工程を含む。
【００２１】
本発明で用いられる製膜溶液の溶媒は、ポリスルホン系ポリマー及び親水性ポリマーを溶解するものであり、ジメチルホルムアミド、ジメチルアセトアミド、Ｎ−メチル−２−ピロリドン、ジメチルスルホキシド、スルホラン、ジオキサン等の多種の溶媒、あるいは上記２種類以上の混合液からなる溶媒が用いられるが、特にジメチルアセトアミドあるいはＮ−メチル−２−ピロリドンが好ましく用いられる。更に、該溶媒に無機塩、例えば塩化リチウム、塩化ナトリウム、硝酸ナトリウム、硝酸カリウム、硫酸ナトリウム、塩化亜鉛等の無機酸の塩；酢酸ナトリウム、ギ酸ナトリウム等の有機酸の塩を１〜８重量％程度の少量を添加しても良い。
【００２２】
本発明に係る製造方法では、乾湿式法による製膜工程の後、洗浄する工程を行ってもよい。ここでいう洗浄工程とは、該乾湿式法による製膜工程によって得られた中空糸膜を洗浄する洗浄工程であって、乾湿式法による製膜工程と連続して、あるいは一旦中空糸膜を巻き取った後、行われる。洗浄工程では、例えば、膜中に残存する共通溶媒及び過剰の親水性高分子が、水洗または４０〜９０℃の温水洗によって抽出除去される。また、過剰な親水性高分子を短時間でより効率よく除去するために、アルコール水溶液や、酸性過マンガン酸カリウム水溶液、過酸化水素水、次亜塩素酸ナトリウム溶液等の酸化剤又は加水分解剤を用いて洗浄してもよい。
【００２３】
本発明において、製膜溶液中に含まれるポリスルホン系ポリマーの濃度は、目的用途に適合した特性を有する中空繊維膜の製造を可能とする濃度範囲であればよく、通常１０〜２５重量％、好ましくは１５〜２０重量％である。１０重量％未満では中空糸膜としての十分な強度を得ることができず、また実用的な中空糸膜が形成できなくなる。また２５重量％を越えると貫通孔が減少し膜の透過性能や透析性能の低下を引き起こすため実用的でない。
【００２４】
本発明の耐酸化性親水化ポリスルホン系中空糸膜を得るには、ポリスルホン系ポリマーと親水性ポリマーの重量平均分子量の比、及び製膜溶液における重量比、また内部凝固液に添加するグリコール類の分子量及び添加量、更に空走部分の中心温度が極めて重要となる。
【００２５】
まず第一にポリスルホン系ポリマーの重量平均分子量をＭｗ１、親水性ポリマーの重量平均分子量をＭｗ２とした時の、Ｍｗ１／Ｍｗ２の値は０．６０〜６．００の範囲とし、好ましくは１．２０〜４．８０、更に好ましくは１．６０〜３．８０とする。Ｍｗ１／Ｍｗ２の値が０．６０を下回ると、製膜後膜の内外表面に親水性ポリマーによる散漫層が形成され、ゲル膨潤により濾過量及び分離性能が低下する傾向にある。また、強酸化処理を施した後の親水性ポリマーの残存量が９．８を上回ってしまい、中空糸膜の機械的強度が低下する。また、Ｍｗ１／Ｍｗ２の値が６．０を上回ると、強酸化剤処理を施した後の親水性ポリマーの残存量がポリマー全量の０．８未満となり、タンパク質吸着を抑制するために必要な親水性の効果が得られない。
【００２６】
第二に、製膜溶液中でのポリスルホン系ポリマーの重量をＷ１とし、親水性ポリマーの重量をＷ２とした時の、Ｗ２／Ｗ１の値は１．２〜２．２とし、好ましくは１．８〜２．２とする。Ｗ２／Ｗ１が１．２を下回ると、強酸化剤処理を行った後の親水性ポリマー残量が０．８重量％を下回る傾向にあり、十分な親水性が得られない。また、Ｗ２／Ｗ１が２．２を上回ると、製膜溶液の溶液粘度が上昇し製膜が困難になるだけでなく、得られた中空糸膜の強酸化剤処理を施した後の親水性ポリマーの残存量がポリマー全量の９．８重量％を上回る傾向にあり、結果として中空糸膜の機械的強度が低下する。
【００２７】
次に、内部凝固液に添加するグリコール類の重量平均分子量は６，０００以下である必要があり、より好ましくは１，０００以下、より好ましくは６００以下である。内部凝固液に添加するグリコール類の重量平均分子量が６，０００を上回ると製膜後の特に中空糸膜の内表面に親水性ポリマーによる散漫層が形成され、ゲル膨潤により濾過量及び分離性能が低下する傾向がある。内部凝固液に添加するグリコール類の添加濃度は特に限定されず、孔径や分画分子量に応じて適宜変更可能である。
【００２８】
最後に、空走部分の中心温度をＴａｇ、製膜溶液の凝固点をＴｃとしたとき、＋５０℃＞Ｔａｇ−Ｔｃ＞−２０℃の範囲とし、好ましくは、＋３０℃＞Ｔａｇ−Ｔｃ＞−２０℃、更に好ましくは＋２０℃＞Ｔａｇ−Ｔｃ＞−２０℃とする。本発明において空走部分の中心温度とは、図１に示したようにノズル先端から凝固液水面までの距離をＬとした時にノズルからの距離が０．５Ｌの平面内にあり、且つ、ノズル中心から凝固液水面に向けて鉛直に下ろした直線から半径約２ｃｍ以内の雰囲気温度をいう。（Ｔａｇ−Ｔｃ）が＋５０℃を上回ると、親水性ポリマーの残存量が低下する。反対に、（Ｔａｇ−Ｔｃ）が−２０℃を下回ると、ノズルより製膜溶液が吐出された後、空走部で製膜溶液の凝固点以下に過冷却された状態となり、親水性高分子の残存量が必要以上に高くなるため、透水性能が大幅に低下し、機械的強度が低下する傾向がある。
【００２９】
本発明に係る耐酸化性親水化ポリスルホン系中空糸膜のその他の製造工程は、従来公知の乾湿式法による製膜工程と洗浄工程を用いることが出来る。例えば、ポリスルホン系ポリマー及び親水性ポリマーを極性溶剤に溶解して製膜溶液を製造し、これを中空糸状の成形ノズルを経て常法に従って紡糸し、得られた糸を凝固液中に浸漬して中空糸膜を製造すれば良い。また、凝固液としては、ポリスルホン系樹脂の非溶剤を用いることができ、極性溶剤と混じり易い液体、例えば水、食塩水、界面活性剤水溶液等を挙げることができるが、水の使用が一般的である。また、凝固液の温度は、目的とする孔径によって、随時設定可能であるが、例えば水を使用した場合は５〜９５℃であり、好ましくは３０〜７０℃である。
【００３０】
例えば、γグロブリンを内圧ろ過で濃縮することを目的とし場合、中空糸膜の外表面に平均孔径０．１μｍ以上の孔を有し、かつ内表面に０．０１μｍ以下の平均孔径をもった限外ろ過膜が好ましく、その場合は内部凝固液に添加するグリコール類の添加濃度を８０％未満にし、かつ凝固浴の温度を８０℃以上にすればよい。また、内圧ろ過でγグロブリンを９０％以上透過させることを目的とした場合は、中空糸膜の外表面に平均孔径０．１μｍ以上の孔を有し、かつ内表面に平均孔径０．０１μｍ以上の孔を有する精密ろ過膜が好ましく、その場合は、内部凝固液に添加するグリコール類の添加濃度を８０％以上にし、かつ凝固浴の温度を８０℃以上にすればよい。
【００３１】
更に、γグロブリンを外圧ろ過で濃縮することを目的とし場合、中空糸膜の外表面に平均孔径０．０１μｍ以下の孔を有し、かつ内表面に０．０１μｍ以上の平均孔径をもった限外ろ過膜が好ましく、その場合は内部凝固液に添加するグリコール類の添加濃度を８０％以上にし、かつ凝固浴の温度を８０℃以下にすればよい。また、外圧ろ過でγグロブリンを９０％以上透過させることを目的とした場合は、中空糸膜の外表面に平均孔径０．０１〜８０．０μｍの孔を有し、かつ内表面に平均孔径０．１以上の孔を有する精密ろ過膜が好ましく、その場合は、内部凝固液に添加するグリコール類の添加濃度を８０％以上にし、かつ凝固浴の温度を８０℃以上にすればよい。
【実施例】
【００３２】
以下、実施例及び参考例を用いて本発明を詳細に説明するが、これらは本発明の範囲を制限するものでない。
【００３３】
初めに本実施例で用いられる評価法について記載する。
（１）ポリスルホン系ポリマーの重量平均分子量測定
SEC (Size Exclusion Chromatography)法により測定した。約0.06gのポリマーを10mlの塩化メチレンに溶解し試料とした。移動相に塩化メチレンを持ちて、SEC分析を行い、ポリスチレンを標準物質としたポリスチレン換算重量平均分子量を算出した。
（２）親水性ポリマーの重量平均分子量測定
SEC (Size Exclusion Chromatography)法により測定した。約0.01gのポリマーを100mlのKH2PO4（0.02mM）+Na2HPO4（0.02ml）pH6.9  の溶液に溶解し試料とした。移動相にKH2PO4（0.02mM）+Na2HPO4（0.02ml）pH6.9溶液を持ちて、SEC分析を行い、ポリエチレングリコールを標準物質としたポリエチレングリコール換算重量平均分子量を算出した。
（３）ポリマー溶液のTc測定
200mlの気密性のある蓋付きサンプル瓶にサンプルした製膜溶液150mlを50℃の恒温水槽中で1℃/時間の速度で温度を下げて行き凝固点を確認する。
（４）チューブインオリフィス型ノズル
チューブインオリフィス型ノズルは、例えば図2に示す構造を持つノズルである。図2（Ｂ）は、図2（Ａ）のIIB-IIB線に沿った断面図である。図示されるように、中央に内部凝固液流路11が形成され、それを囲むように同心円状の製膜溶液流路12が形成されている。
（５）強酸化剤による酸化処理
0.1重量％の過酸化水素水に25℃で12時間、浸漬した後、流水中で24時間洗浄する。なお、過酸化水素水の量は中空糸膜5重量％に対し、95重量％になるように調整した。
（６）親水性ポリマー残存量測定
d-DMFを溶媒として用い40℃の加温状態で1H−NMR測定（日本電子社製Lamba400）を行い、親水性ポリマーのモノマーユニットのモル比を測定し、全ポリマー重量に対する親水性ポリマーの重量比を算出する。
（７）破断強度測定
破断強度測定は、株式会社島津製作所製のオートグラフAGS-5Dを使用し、試験長50mmの膜について、温度25℃、引張速度50mm/分の条件で引張試験を行い、膜が破断した時の強度を6回測定し、その平均値を破断強度とした。
【００３４】
本実施例では、破断強度が3MPa以上であれば機械的強度は十分であると考え、合格とした。
（８）タンパク質溶液の透水保持率の測定
リン酸緩衝液（pH7.0）をもちいて250mg/1000mlのBSA(bovine serum albumin)溶液を作成した。有効長20ｃｍの中空糸膜モジュールを作成し平均操作圧力50ｋPa、線速度1m/sec、溶液温度25℃でクロスフローろ過を行う。なお、クロスフローろ過において平均操作圧力とは、モジュールの入口側(供給液)圧力と出口側(濃縮液)圧力の和の1/2の圧力である。また線速度とは、供給液流量を処理装置の有効断面積で割ったものを一般に線速度と呼ぶが、中空糸膜を内圧濾過法で用いる場合は、供給液の平均流量を中空糸膜の内径から計算される円の面積で割った値となる。ろ過開始直後の透過量をF0（g/min）、90分後の透過量をF（g/min）とし、以下の式から透水保持率を算出する。
【００３５】
透水保持率（％）＝（F/F0)×100
本実施例では、透水保持率が55％以上であればタンパク質吸着抑制能は十分であると考え、合格とした。
【００３６】
〔実施例１〕
重量平均分子量75,000のポリスルホン（Solvay Advanced Polymers社製、ユーデルポリサルホンP-3500）18重量部及び親水化ポリマーとして重量平均分子量35,000のポリエチレングリコール（Clariant社  PEG35,000）36重量部を、溶媒であるN-メチル-2-ピロリドン46重量部に70℃で溶解し製膜溶液を得た。なお本溶液は37.5℃で凝固した。本溶液をチューブインオリフィス型ノズルを用いて、内部凝固液として60％ポリエチレングリコール（和光純薬PEG600、重量平均分子量600）水溶液を用い、空中走行距離40cm、凝固液は40℃の温水を用いて紡糸速度10m/minで乾湿式法より紡糸した。なお、凝固液の液面から20cmの高さの温度が65℃になるように空走部分の空気温度を制御した。得られた中空糸を脱溶剤及び熱収縮させる目的で80℃の温水で約4時間洗浄した後、121℃のオートクレーブ滅菌処理（高圧蒸気滅菌処理）を1時間行った。得られた膜の諸物性を表1に示す。
表1に示されるように、酸化処理後のポリエチレングリコール（PEG）残存量は4.7重量％となり、BSA透水保持率は62％であり、酸化処理後も、タンパク質吸着抑制能が十分に保持されることが確認された。また、破断強度も3.25MPaと高く、十分な機械的強度が得られることも確認された。
【００３７】
〔実施例２〕
重量平均分子量75,000のポリスルホン（Solvay Advanced Polymers社製、ユーデルポリサルホンP-3500）18重量部及び親水化剤として重量平均分子量20,000のポリエチレングリコール（Merck社  PEG20,000）21重量部を、溶媒であるN-メチル-2-ピロリドン61重量部に70℃で溶解し製膜溶液を得た。なお本溶液は36.5℃で凝固した。本溶液をチューブインオリフィス型ノズルを用いて、内部凝固液として60％ポリエチレングリコール（和光純薬PEG600、重量平均分子量600）水溶液を用い、空中走行距離40cm、凝固液は40℃の温水を用いて10m/minで乾湿式法より紡糸した。なお、凝固液の液面から20cmの高さの温度が85℃になるように空走部分の空気温度を制御した。なお、それ以外の条件は実施例1と同様に行った。得られた膜の諸物性を表1に示す。
表1に示されるように、酸化処理後のPEG残存量は0.8％重量となり、BSA透水保持率は58％であり、酸化処理後も、タンパク質吸着抑制能が十分に保持されることが確認された。また、破断強度も3.67MPaと高く、十分な機械的強度が得られることも確認された。
【００３８】
〔実施例３〕
重量平均分子量66,000のポリスルホン（Solvay Advanced Polymers社製、ユーデルポリサルホンP-1700）18重量部及び親水化剤として重量平均分子量35,000のポリエチレングリコール（Clariant社  PEG35,000）39重量部を、溶媒であるN-メチル-2-ピロリドン43重量部に70℃で溶解し製膜溶液を得た。なお本溶液は40.5℃で凝固した。本溶液をチューブインオリフィス型ノズルを用いて、内部凝固液として60％ポリエチレングリコール（和光純薬PEG600、重量平均分子量600）水溶液を用い、空中走行距離40cm、凝固液は40℃の温水を用いて10m/minで乾湿式法より紡糸した。なお、凝固液の液面から20cmの高さの温度が22℃になるように空走部分の空気温度を制御した。なお、それ以外の条件は実施例1と同様に行った。得られた膜の諸物性を表1に示す。
表1に示されるように、酸化処理後のPEG残存量は9.8重量％となり、BSA透水保持率は85％であり、酸化処理後も、タンパク質吸着抑制能が十分に保持されることが確認された。また、破断強度も3.02MPaと高く、十分な機械的強度が得られることも確認された。
【００３９】
〔実施例４〕
重量平均分子量75,000のポリスルホン（Solvay Advanced Polymers社製、ユーデルポリサルホンP-3500）18重量部及び親水化剤として重量平均分子量35,000のポリエチレングリコール（Clariant社  PEG35,000）22重量部を、溶媒であるN-メチル-2-ピロリドン60重量部に70℃で溶解し製膜溶液を得た。なお本溶液は37.5℃で凝固した。なお、それ以外の条件は実施例１と同様に行った。得られた膜の諸物性を表1に示す。
表1に示されるように、酸化処理後のPEG残存量は4.2重量％となり、BSA透水保持率は60％であり、酸化処理後も、タンパク質吸着抑制能が十分に保持されることが確認された。また、破断強度も3.45MPaと高く、十分な機械的強度が得られることも確認された。
【００４０】
〔実施例５〕
重量平均分子量75,000のポリスルホン（Solvay Advanced Polymers社製、ユーデルポリサルホンP-3500）18重量部及び親水化剤として重量平均分子量35,000のポリエチレングリコール（Clariant社  PEG35,000）40重量部を、溶媒であるN-メチル-2-ピロリドン60重量部に70℃で溶解し製膜溶液を得た。なお本溶液は43.0℃で凝固した。なお、それ以外の条件は実施例1と同様に行った。得られた膜の諸物性を表1に示す。
表1に示されるように、酸化処理後のPEG残存量は6.9重量％となり、BSA透水保持率は68％であり、酸化処理後も、タンパク質吸着抑制能が十分に保持されることが確認された。また、破断強度も3.27MPaと高く、十分な機械的強度が得られることも確認された。
【００４１】
〔実施例６〕
重量平均分子量75,000のポリスルホン（Solvay Advanced Polymers社製、ユーデルポリサルホンP-3500）18重量部及び親水化剤として重量平均分子量35,000のポリエチレングリコール（Clariant社  PEG35,000）36重量部を、溶媒であるN-メチル-2-ピロリドン46重量部に70℃で溶解し製膜溶液を得た。なお本溶液は37.5℃で凝固した。なお、凝固液の液面から20cmの高さの温度が85.5℃になるように空走部分の空気温度を制御した以外の条件は実施例1と同様に行った。得られた膜の諸物性を表1に示す。
表1に示されるように、酸化処理後のPEG残存量は2.6重量％となり、BSA透水保持率は60％であり、酸化処理後も、タンパク質吸着抑制能が十分に保持されることが確認された。また、破断強度も3.45MPaと高く、十分な機械的強度が得られることも確認された。
【００４２】
〔実施例７〕
重量平均分子量75,000のポリスルホン（Solvay Advanced Polymers社製、ユーデルポリサルホンP-3500）18重量部及び親水化剤として重量平均分子量35,000のポリエチレングリコール（Clariant社  PEG35,000）36重量部を、溶媒であるN-メチル-2-ピロリドン46重量部に70℃で溶解し製膜溶液を得た。なお本溶液は37.5℃で凝固した。なお、凝固液の液面から20cmの高さの温度が20℃になるように空走部分の空気温度を制御した以外の条件は実施例１と同様に行った。得られた膜の諸物性を表1に示す。
表1に示されるように、酸化処理後のPEG残存量は7.2重量％となり、BSA透水保持率は68％であり、酸化処理後も、タンパク質吸着抑制能が十分に保持されることが確認された。また、破断強度も3.27MPaと高く、十分な機械的強度が得られることも確認された。
【００４３】
【表１】
0005398084.tif 000003
【００４４】
〔比較例１〕
重量平均分子量66,000のポリスルホン（Solvay Advanced Polymers社製、ユーデルポリサルホンP-1700）18重量部及び親水化剤として重量平均分子量10,000のポリエチレングリコール（Merck社  PEG10,000）40重量部を、溶媒であるN-メチル-2-ピロリドン42重量部に70℃で溶解し製膜溶液を得た。なお本溶液は34.5℃で凝固した。なお、それ以外の条件は実施例1と同様に行った。得られた膜の諸物性を表2に示す。
本例では、Mw1/Mw2が0.6〜6.0の範囲になく、その結果、PEG残存量は0.6重量％しかなかった。BSA溶液透水保持率も38％と低く、酸化処理によって、タンパク質吸着抑制能が低下したことが確認された。
【００４５】
〔比較例２〕
重量平均分子量75,000のポリスルホン（Solvay Advanced Polymers社製、ユーデルポリサルホンP-3500）18重量部及び親水化剤として重量平均分子量150,000のポリエチレングリコール（住友精化社  PEG150,000）20重量部を、溶媒であるN-メチル-2-ピロリドン62重量部に70℃で溶解し製膜溶液を得た。なお本溶液は41.5℃で凝固した。なお、それ以外の条件は実施例1と同様に行った。得られた膜の諸物性を表2に示す。
本例では、Mw1/Mw2が0.6〜6.0の範囲になく、PEG残存量は10.2重量％に達した。その結果、破断強度が2.72MPaと低くなり、十分な機械的強度を得られなかった。
【００４６】
〔比較例３〕
重量平均分子量75,000のポリスルホン（Solvay Advanced Polymers社製、ユーデルポリサルホンP-3500）18重量部及び親水化剤として重量平均分子量35,000のポリエチレングリコール（Clariant社  PEG35,000）16重量部を、溶媒であるN-メチル-2-ピロリドン66重量部に70℃で溶解し製膜溶液を得た。なお本溶液は34.5℃で凝固した。なお、それ以外の条件は実施例１と同様に行った。得られた膜の諸物性を表2に示す。
本例では、W2/W1が1.2〜2.2の範囲になく、その結果、PEG残存量は0.7重量％しかなかった。BSA溶液透水保持率も38％と低く、酸化処理によって、タンパク質吸着抑制能が低下したことが確認された。
【００４７】
〔比較例４〕
重量平均分子量75,000のポリスルホン（Solvay Advanced Polymers社製、ユーデルポリサルホンP-3500）18重量部及び親水化剤として重量平均分子量35,000のポリエチレングリコール（Clariant社  PEG35,000）43重量部を、溶媒であるN-メチル-2-ピロリドン61重量部に70℃で溶解し製膜溶液を得た。なお本溶液は43.0℃で凝固した。なお、それ以外の条件は実施例１と同様に行った。得られた膜の諸物性を表2に示す。
本例では、W2/W1が1.2〜2.2の範囲になく、PEG残存量は10.0重量％に達した。その結果、破断強度が2.88MPaと低くなり、十分な機械的強度を保持していないことが示された。
【００４８】
〔比較例５〕
重量平均分子量75,000のポリスルホン（Solvay Advanced Polymers社製、ユーデルポリサルホンP-3500）18重量部及び親水化剤として重量平均分子量35,000のポリエチレングリコール（Clariant社  PEG35,000）36重量部を、溶媒であるN-メチル-2-ピロリドン46重量部に70℃で溶解し製膜溶液を得た。なお本溶液は37.5℃で凝固した。なお、凝固液の液面から20cmの高さの温度が89.5℃になるように空走部分の空気温度を制御した以外の条件は実施例１と同様に行った。得られた膜の諸物性を表2に示す。
本例では、Tag及びTcが、+50℃＞Tag-Tc＞-20℃を満たさず、その結果、PEG残存量は0.7重量％しかなかった。BSA溶液透水保持率も39％と低く、酸化処理によって、タンパク質吸着抑制能が低下したことが確認された。
【００４９】
〔比較例６〕
重量平均分子量75,000のポリスルホン（Solvay Advanced Polymers社製、ユーデルポリサルホンP-3500）18重量部及び親水化剤として重量平均分子量35,000のポリエチレングリコール（Clariant社  PEG35,000）36重量部を、溶媒であるN-メチル-2-ピロリドン46重量部に70℃で溶解し製膜溶液を得た。なお本溶液は37.5℃で凝固した。なお、凝固液の液面から20cmの高さの温度が15℃になるように空走部分の空気温度を制御した以外の条件は実施例１と同様に行った。得られた膜の諸物性を表2に示す。
本例では、Tag及びTcが、+50℃＞Tag-Tc＞-20℃を満たさず、PEG残存量は11.0重量％に達した。その結果、破断強度が2.68MPaと低くなり、十分な機械的強度を得られなかった。
【００５０】
【表２】
0005398084.tif 000004
【符号の説明】
【００５１】
１０…チューブインオリフィス型ノズル、１１…内部凝固液流路、１２…製膜溶液流路、２０…空走部分の中心
【図１】
0005398084.tif 000005
【図２】
0005398084.tif 000006